(57)【特許請求の範囲】
【請求項１】
ランダムまたはホモ系ポリプロピレン樹脂、または、ポリエチレン樹脂にヒンダードフェノール系酸化防止剤、紫外線吸収剤、ヒンダードアミン系光安定剤、及び顔料として少なくとも酸化鉄、カーボンブラック、酸化チタン、フタロシアニンブルー、イソインドリノンの一つ以上からなる顔料を含有する着色ベースフィルム層と、
ポリオール、ヘキサメチレンジイソシアネート、イソホロンジイソシアネートの混合からなる硬化剤、及び顔料として少なくともイソインドリノン、ジケトピロロピロール、カーボンブラック、フタロシアニンブルー、ジスアゾ系顔料の一つ以上からなる顔料を含有する印刷層と、
ホモまたはランダムポリプロピレン系樹脂に紫外線吸収剤とヒンダードアミン系光安定剤を添加したオーバーレイフィルム層と、
紫外線吸収剤とヒンダードアミン系光安定剤、アクリルポリオール、及びヘキサメチレンジイソシアネート硬化剤からなるコーティング層と、
からなる化粧シートにおいて、
前記着色ベースフィルム層の厚みが７０μｍ、前記オーバーレイフィルム層の厚みが７０μｍであり、かつ前記コーティング層の塗布量が乾燥後の重さで２ｇ／ｍ２〜２０ｇ／ｍ２であることを特徴とする高耐候性を有する化粧シート。
【請求項２】
ランダムまたはホモ系ポリプロピレン樹脂、または、ポリエチレン樹脂にヒンダードフェノール系酸化防止剤、紫外線吸収剤、ヒンダードアミン系光安定剤、及び顔料として少なくとも酸化鉄、カーボンブラック、酸化チタン、フタロシアニンブルー、イソインドリノンの一つ以上からなる顔料を含有する着色ベースフィルム層と、
アクリル樹脂、塩化酢酸ビニル樹脂、及び顔料として少なくともイソインドリノン、ジケトピロロピロール、カーボンブラック、フタロシアニンブルーの一つ以上からなる顔料を含有する印刷層と、
複数の熱可塑性樹脂からなる熱接着層と、
ポリメチルメタアクリル樹脂、紫外線吸収剤、ヒンダードフェノール系酸化防止剤からなるオーバーレイフィルム層と、
からなる化粧シートにおいて、
前記着色ベースフィルム層の厚みが９０μｍ、前記オーバーレイフィルム層の厚みが５０μｍであり、かつ前記熱接着層はアクリル、ポリエステル、塩化酢酸ビニル樹脂からなり、塗布量が乾燥後の重さで１．５ｇ／ｍ２であることを特徴とする高耐候性を有する化粧シート。
【発明の詳細な説明】
【技術分野】
【０００１】
本発明は、玄関ドア、店舗引き戸、住宅やビルの窓枠、テラス、車庫等の屋外に使われる耐候性の高い高耐候性化粧シートに関する。
【背景技術】
【０００２】
従来、店舗引き戸等にアクリル樹脂／塩化ビニル樹脂系の化粧シートが使われてきたが、実際に屋外で使われる時の性能評価に時間がかかるため促進耐候性試験で評価してきた。
【０００３】
また、塩化ビニル樹脂を使わない屋外用の化粧シートも出てきてがやはり実際に屋外で使われる時の性能評価に時間がかかるため促進耐候性試験で評価してきた。
【０００４】
耐候性のあるオレフィン系化粧シートも知られていたが屋外用途に使われる性能があるか否かわからなった（特許文献１，２）。
【０００５】
今回、促進耐候性試験の他に施工後２年から１０数年の屋外暴露試験の結果も出てきたので真の高耐候性化粧シートとして発明が完成した。
【先行技術文献】
【特許文献】
【０００６】
【特許文献１】特開平９−３１４７９１号公報
【特許文献２】特開平１０−６７９５６号公報
【発明の概要】
【発明が解決しようとする課題】
【０００７】
本発明は、玄関ドア、店舗引き戸、住宅やビルの窓枠、テラス、車庫等の屋外に使われる耐候性の高い高耐候性化粧シートを提供することを目的とする。
【課題を解決するための手段】
【０００８】
本発明は、ランダムまたはホモ系ポリプロピレン樹脂、または、ポリエチレン樹脂にヒンダードフェノール系酸化防止剤、紫外線吸収剤、ヒンダードアミン系光安定剤、及び顔料として少なくとも酸化鉄、カーボンブラック、酸化チタン、フタロシアニンブルー、イソインドリノンの一つ以上からなる顔料を含有する着色ベースフィルム層と、
ポリオール、ヘキサメチレンジイソシアネート、イソホロンジイソシアネートの混合からなる硬化剤、及び顔料として少なくともイソインドリノン、ジケトピロロピロール、カーボンブラック、フタロシアニンブルー、ジスアゾ系顔料の一つ以上からなる顔料を含有する印刷層と、
ホモまたはランダムポリプロピレン系樹脂に紫外線吸収剤とヒンダードアミン系光安定剤を添加したオーバーレイフィルム層と、
紫外線吸収剤とヒンダードアミン系光安定剤、アクリルポリオール、及びヘキサメチレンジイソシアネート硬化剤からなるコーティング層と、
からなる化粧シートにおいて、
前記着色ベースフィルム層の厚みが７０μｍ、前記オーバーレイフィルム層の厚みが７０μｍであり、かつ前記コーティング層の塗布量が乾燥後の重さで２ｇ／ｍ２〜２０ｇ／ｍ２であることを特徴とする高耐候性を有する化粧シートに関する（図１）。
【０００９】
また、ランダムまたはホモ系ポリプロピレン樹脂、または、ポリエチレン樹脂にヒンダードフェノール系酸化防止剤、紫外線吸収剤、ヒンダードアミン系光安定剤、及び顔料として少なくとも酸化鉄、カーボンブラック、酸化チタン、フタロシアニンブルー、イソインドリノンの一つ以上からなる顔料を含有する着色ベースフィルム層と、
アクリル樹脂、塩化酢酸ビニル樹脂、及び顔料として少なくともイソインドリノン、ジケトピロロピロール、カーボンブラック、フタロシアニンブルーの一つ以上からなる顔料を含有する印刷層と、
複数の熱可塑性樹脂からなる熱接着層と、
ポリメチルメタアクリル樹脂、紫外線吸収剤、ヒンダードフェノール系酸化防止剤からなるオーバーレイフィルム層と、
からなる化粧シートにおいて、
前記着色ベースフィルム層の厚みが９０μｍ、前記オーバーレイフィルム層の厚みが５０μｍであり、かつ前記熱接着層はアクリル、ポリエステル、塩化酢酸ビニル樹脂からなり、塗布量が乾燥後の重さで１．５ｇ／ｍ２であることを特徴とする高耐候性を有する化粧シートに関する（図２）。
【発明の効果】
【００１０】
前記特許文献に対して本発明は、上記材料構成の化粧シートにより屋外暴露で２年から１２年以上の耐久性を持つ高耐候性化粧シートを得ることができる。
【図面の簡単な説明】
【００１１】
【図１】本発明の請求項１の高耐候性化粧シートを示す説明図。
【図２】本発明の請求項２の高耐候性化粧シートを示す説明図。
【発明を実施するための形態】
【００１２】
ベースフィルム層１は、ベースフィルム層がランダムまたはホモ系ポリプロピレン樹脂、または、ポリエチレン樹脂にヒンダードフェノール系酸化防止剤、紫外線吸収剤、ヒンダードアミン系光安定剤を添加したものに、着色顔料に少なくとも酸化鉄、カーボンブラック、酸化チタン、フタロシアニンブルー、イソインドリノンの一つ以上からなる。また、共重合ポリエステル樹脂、発泡タイプのポリエステル系樹脂、アクリル樹脂系等も使える。厚みは、２５μｍから２００μｍの範囲のものが使える。
【００１３】
印刷層２としては、印刷層のバインダー樹脂がアクリル樹脂と塩化酢酸ビニル樹脂、顔料が少なくともイソインドリノン、キナクリドン、カーボンブラック、フタロシアニンブルーの一つ以上からなるものからなる。また、印刷層のバインダー樹脂にポリオールにイソシアネートを反応させてもわずかにのこった水酸基にさらにヘキサメチレンジイソシアネートとイソホロンジイソシアネートの混合からなる硬化剤を印刷直前に添加する樹脂に顔料として少なくともイソインドリノン、ジケトピロロピロール、カーボンブラック、フタロシアニンブルー、ジスアゾ系顔料の一つ以上からなるものが使える。また、印刷層のバインダー樹脂がアクリル樹脂と塩化酢酸ビニル樹脂、顔料が少なくともイソインドリノン、ジケトピロロピロール、カーボンブラック、フタロシアニンブルーの一つ以上からなるものが使える。より強固な接着性が必要な場合は、熱接着剤層３を使う。２液ウレタン樹脂系やポリエステル樹脂とアクリル樹脂及び塩化酢酸ビニル樹脂系の混合物も使える。
【００１４】
オーバーレイフィルム層４としては、ポリメチルメタアクリル樹脂に紫外線吸収剤とヒンダードフェノール系酸化防止剤からなフィルム、ホモまたはランダムポリプロピレン系樹脂に紫外線吸収剤とヒンダードアミン系光安定剤を添加したフィルム、ポリメチルメタアクリル樹脂に紫外線吸収剤とヒンダードフェノール系酸化防止剤からなるフィルム等が使える。厚みは２５μｍから２００μｍのものが使える。
【００１５】
コーティング層５としては、コーティング直前に紫外線吸収剤とヒンダードアミン系光安定剤の入ったアクリルポリオールにヘキサメチレンジイソシアネート硬化剤を添加してなる塗液を乾燥後の重さで２ｇ／ｍ２から２０ｇ／ｍ２の塗布量のものが使える。
【実施例】
【００１６】
（実施例１）
厚み７０μｍの着色ベースフィルム層がランダムまたはホモ系ポリプロピレン樹脂、または、ポリエチレン樹脂にヒンダードフェノール系酸化防止剤、紫外線吸収剤、ヒンダードアミン系光安定剤、着色顔料に少なくとも酸化鉄、カーボンブラック、酸化チタン、フタロシアニンブルー、イソインドリノンの一つ以上からなり、印刷層のバインダー樹脂にポリオールにイソシアネートを反応させてもわずかにのこった水酸基にさらにヘキサメチレンジイソシアネートとイソホロンジイソシアネートの混合からなる硬化剤を印刷直前にインキ対し３重量％配合添加する樹脂に顔料として少なくともイソインドリノン、ジケトピロロピロール、カーボンブラック、フタロシアニンブルー、ジスアゾ系顔料の一つ以上からなりインキで木目柄をグラビア印刷し、オーバーレイフィルムとして厚み７０μｍランダムポリプロピレン系樹脂に紫外線吸収剤とヒンダードアミン系光安定剤を添加し、コーティング剤としてコーティング直前に紫外線吸収剤とヒンダードアミン系光安定剤の入ったアクリルポリオールにヘキサメチレンジイソシアネート硬化剤を添加してなる化粧シートを得た。また、裏面に２液ウレタンとシリカからなる易接着プライマーを塗工した。
【００１７】
（実施例２）
厚さ９０μｍの着色ベースフィルム層がランダムまたはホモ系ポリプロピレン樹脂、または、ポリエチレン樹脂にヒンダードフェノール系酸化防止剤、紫外線吸収剤、ヒンダードアミン系光安定剤、顔料として少なくとも酸化鉄、カーボンブラック、酸化チタン、フタロシアニンブルー、イソインドリノンのうちのひとつ以上の顔料からなり着色ランダムポリプロピレン樹脂フィルムの表面に、印刷層のバインダー樹脂がアクリル樹脂と塩化酢酸ビニル樹脂、顔料が少なくともイソインドリノン、ジケトピロロピロール、カーボンブラック、フタロシアニンブルーの一つ以上からなるインキを使用してグラビア印刷法により絵柄を印刷し、更に該印刷面上に、アクリル−ポリエステル−塩酢ビ系熱接着性樹脂（アクリル／ポリエステル／塩酢ビ＝３０／３０／３０）をグラビアコート法により乾燥後の塗布量１．５ｇ／ｍ２に塗工して熱接着性樹脂層を形成した。しかる後、該熱接着性樹脂層面に、オーバーレイフィルム層がポリメチルメタアクリル樹脂に紫外線吸収剤とヒンダードフェノール系酸化防止剤からなる厚さ５０μｍのガラス転移点が１０４℃の透明アクリル樹脂フィルムを、フィルム表面温度１２０℃の条件で熱ラミネートして、本発明の化粧シートを作製した。また、裏面に２液ウレタンとシリカからなる易接着プライマーを塗工した。
【００１８】
促進耐候性試験
ａ）屋外暴露試験機
南面４５度 太陽光自然暴露
位置：北緯３５度５１分、東経１３９度５７分
千葉県柏市豊四季９４５番地（凸版印刷株式会社柏工場内）
装置：自社製４５度９０度固定台
ｂ）サンシャインカーボンアーク試験機
ＪＩＳ Ｂ ７７５３−１９９３ サンシャインカーボンアーク燈式耐候性試験機
サンシャイン ウェザーメーターＳ８０ＢＢＲ（スガ試験機株式会社製）
照度：２５５±２５Ｗ／ｍ２ 測定域（３００ｎｍ−７００ｎｍ）
ガラスフィルター：Ａタイプ 分光透過率２５５ｎｍ１％以下、
３０２ｎｍ（７１％から８６％）、３６０ｎｍ以上は９１％以上
６０分サイクル ４８分照射、１２分照射と純水スプレー
ブラックパネル温度 ６３℃
槽内湿度：５０％ＲＨ
２０００時間
ｃ）メタルハライドランプ試験機
メタルハライドランプ方式試験機 ＪＴＭ Ｇ ０１ ２０００ 日本試験機工業会規格
ＪＴＭ ＳＴＡＮＤＡＲＤ Ｍｅｔａｌｈａｌｉｄｅ Ｌａｍｐ ｔｙｐｅ ａｐｐａｒａｔｕｓ
ダイプラ・メタルウェザー（ＫＵ−Ｒ５ＤＣＩ−Ａ） （ダイプラ・ウィンテス株式会社製）
光源ランプ：ＭＷ−６０Ｗ、フィルター：ＫＦ−１（２９５ｎｍから７８０ｎｍ）
条件：照度６５±３ｍＷ／ｃｍ２（測定域 ３３０ｎｍから３９０ｎｍ）
Ｌｉｇｈｔ（照射）（５３℃，７０％ＲＨ）２０時間、Ｄｅｗ（暗黒結露）（３０℃，９５％ＲＨ）４時間、Ｒｅｓｔ（休止）（３０℃，９５％ＲＨ）０．０１時間で終了。 シャワーはＤｅｗの前後に３０秒。
【００１９】
以上の２４．０１時間を１サイクルとする。
【００２０】
尚、純水はｂ），ｃ）ともに柏市の市水を下記の装置にて導電率２μＳ／ｃｍ以下の純水にして使用した。
【００２１】
純水製造機は栗田工業株式会社製、残留塩素除去器：カーボナーＣＦ５０、軟水器：ＫＳ−ＭＡ−２８Ｊ、逆浸透膜装置：マクエースＫＮ−６００型、連続脱イオン装置：ピュアエースＰＡ−２４０Ｘ型
試験結果
評価基準 顔料の変退色外観、コーティング層の劣化（白化、クラックなど）、オーバレイ層とベースフィルム層の劣化（剥がれ）、色差
但し、色差は色彩色差計ＣＲ−２００（ミノルタカメラ株式会社製 口径８ｍｍ ＪＩＳ Ｚ８７２９ Ｌ＊ａ＊ｂ＊表色系）を使いＤ６５光源にて測定した。
【００２２】
【表１】
0005272792.tif 000002
【００２３】
【表２】
0005272792.tif 000003
いずれの試験でも実用上問題の無い結果であった。
【符号の説明】
【００２４】
１…ベースフィルム層
２…印刷層
３…熱接着剤層
４…オーバーレイフィルム層
５…コーティング層
【図１】
0005272792.tif 000004
【図２】
0005272792.tif 000005